FR 3033447 A1 20160909 FR 1551765 A 20150303 1 TRANSISTOR A CONNEXIONS MIS ET PROCEDE DE FABRICATION L'invention concerne la formation des contacts entre le métal des contacts de connexion et la source et le drain d'un transistor de type MOS, et en particulier la formation de connexions entre métal et semi-conducteur permettant une résistance de contact d'interface minimale pour le transistor, et plus globalement une résistance d'accès réduite. Afin de diminuer le coût des circuits intégrés et d'augmenter leurs performances, les fabricants ont constamment réduit la taille des transistors, augmenté leur nombre par puce, et augmenté le nombre de circuits réalisés en parallèle. Pour permettre cette augmentation de performances des circuits intégrés, les technologues ont donc diminué géométriquement les dimensions des transistors de la partie active ainsi que les dimensions des interconnexions. Cependant, ces améliorations ont pour conséquence une amplification des effets parasites liés aux transistors, aux connexions et aux interconnexions. La résistance parasite externe devient un problème majeur pour la poursuite de la réduction de taille des noeuds technologiques. La résistance de contact ou de connexion entre le métal et le semi-conducteur devient notamment un facteur de limitation important pour les futurs noeuds technologiques, qui induisent une diminution de la surface de contact. Un procédé connu pour former une connexion ou un contact entre le métal et le semi-conducteur consiste à déposer un métal de contact sur le drain et la source. On procède alors à la formation d'un composé intermétallique entre le semi-conducteur de la source ou du drain et le métal, en vue de diminuer les résistances de contact. Avec des sources et drains réalisés par exemple en SiGe dopé B pour le PMOS et en SiC dopé As pour le NMOS, le contrôle des propriétés d'un composé intermétallique avec un métal de contact de type NiPt est délicat. En particulier, son état d'interface, sa stabilité en température ou l'homogénéité de son épaisseur sont délicats à maîtriser. En vue de répondre à ces problématiques, il a été proposé de réaliser une connexion par un contact à base de diélectrique généralement désigné par l'acronyme MIS. Il a ainsi été constaté qu'une couche ou bicouche diélectrique entre le métal d'interconnexion et le semi-conducteur permettait la réalisation de connexions ou contacts non alliés tout en contrôlant la hauteur de barrière Schottky formée au sein du semi-conducteur. La diminution de la densité d'états d'interface induite par l'insertion du diélectrique permet le relâchement de l'ancrage du niveau de Fermi et donc de réduire la hauteur de barrière Schottky. 3033447 2 Cependant, cette insertion engendre en contrepartie une résistance tunnel dépendante de son épaisseur. Une épaisseur optimale est donc atteinte quand la compétition entre ces deux phénomènes conduit à la résistance spécifique la plus faible possible, comme illustré par le diagramme de principe 5 de la figure 26. La figure 26 illustre la résistance de contact en fonction de l'épaisseur de la couche de diélectrique. Dans la partie gauche, l'influence de la densité d'états d'interface est prépondérante sur cette résistance. Dans la partie droite, la résistance tunnel est prépondérante. L'énergie qui sépare la bande de valence de la bande de conduction est 10 usuellement appelée le gap d'énergie. Afin d'évaluer cette épaisseur optimale, deux paramètres prépondérants doivent être pris en compte: le gap d'énergie du diélectrique, et le décalage entre la bande de valence du diélectrique et la bande de valence du semi-conducteur si celui-ci est de type p, ou le décalage entre la bande de conduction du diélectrique et la bande de conduction du semi- 15 conducteur si celui-ci est de type n. Le gap d'énergie du diélectrique détermine le degré de relâchement de l'ancrage du niveau de Fermi. A épaisseur donnée, plus sa valeur est élevée plus ce dernier sera relâché. Le décalage des bandes de conduction ou de valence détermine la résistance tunnel induite par le diélectrique. Plus sa valeur 20 est élevée plus la résistance tunnel est importante. Sur une source et un drain de type n, il est notamment connu d'utiliser un diélectrique de 1,2nm de La203. Sur une source et un drain de type p, il est notamment connu d'utiliser un diélectrique de 1,1nm de TiO2. Pour réduire encore la résistance de connexion ou de contact, il a été 25 proposé de réaliser une connexion par l'intermédiaire d'une double couche diélectrique généralement désignée par l'acronyme MIIS. L'ajout d'une double couche d'oxyde comme diélectrique permet une réduction et/ou l'inversion de la hauteur de barrière Schottky sous l'effet de dipôles induits par l'interface oxyde/oxyde, ce qui aboutit à une réduction de la 30 résistance de contact. Lorsque deux oxydes sont accolés et présentent des densités surfaciques d'oxygène différentes, une diffusion d'anions 02- s'effectue sous l'effet du gradient de concentration d'oxygène. Ces anions laissent derrière eux des lacunes Vo2±. Des charges de signes opposés sont donc générées de part 35 et d'autre de l'interface entre les couches d'oxyde, créant ainsi des dipôles pouvant réduire la hauteur de barrière Schottky. Deux familles de bicouches peuvent être considérées : - L'association du SiO2 avec des oxydes ayant une densité surfacique d'oxygène supérieure conduit à l'apparition de dipôles dits de «type 3033447 3 p» permettant une réduction de la hauteur de barrière Schottky sur les semiconducteurs de type p. - L'association du SiO2 avec des oxydes ayant une densité surfacique d'oxygène inférieure conduit à l'apparition de dipôles dits de «type n» 5 permettant une réduction de la hauteur de barrière Schottky sur les semiconducteurs de type n. Pour réduire la résistance d'accès dans la source et le drain, il est également connu de procéder à leur siliciuration. La siliciuration peut cependant affecter le canal du transistor et pose de nombreux problèmes 10 d'industrialisation, en particulier pour des noeuds technologiques de 28nm et moins, et en particulier pour des technologies FDSOI. Pour des transistors à effet de champ, on peut donc être amené à utiliser des source et drain non siliciurés. Du fait des dispersions des étapes de photolithographie du processus de fabrication du transistor, les règles de conception impliquent de conserver un 15 certain écartement entre l'empilement de grille et les contacts métalliques de la source et du drain. Cette distance rallonge la longueur de conduction à travers une source et un drain non siliciurés, ce qui induit une résistance d'accès non négligeable entre le canal et la source et le drain. Il existe donc un besoin pour un transistor à effet de champ et un procédé 20 de fabrication associé permettant d'assurer des résistances de contact et d'accès réduites. L'invention vise à résoudre un ou plusieurs de ces inconvénients. L'invention porte ainsi sur un transistor à effet de champ, comprenant : -une source, un drain et un canal formés dans une couche semi25 conductrice ; -un empilement de grille disposé au-dessus du canal, comprenant une électrode métallique, une première couche d'isolant électrique disposée entre l'électrode métallique et le canal, et une deuxième couche d'isolant électrique recouvrant l'électrode métallique ; 30 -un contact métallique disposé à l'aplomb de la source ou du drain et au moins partiellement à l'aplomb dudit empilement de grille ; -une troisième couche d'isolant électrique disposée entre ledit contact métallique et ladite source ou ledit drain. Selon une variante, ledit empilement de grille comporte au moins un 35 espaceur disposé latéralement par rapport à ladite première couche d'isolant électrique, par rapport à ladite électrode métallique et par rapport à ladite deuxième couche d'isolant électrique, ledit contact métallique étant disposé au moins partiellement à l'aplomb dudit espaceur. Selon une autre variante, ladite troisième couche d'isolant électrique 40 recouvre au moins partiellement ledit empilement de grille. 3033447 4 Selon une autre variante, ladite troisième couche d'isolant électrique recouvre au moins partiellement ladite deuxième couche d'isolant électrique. Selon encore une autre variante, ladite troisième couche d'isolant électrique comporte deux films en matériaux différents et superposés. 5 Selon une variante, ladite source et ledit drain sont ménagés dans du semi-conducteur non allié à un métal. Selon une autre variante, ladite troisième couche d'isolant électrique présente une épaisseur comprise entre 0.5 et 8 nm au niveau de son contact avec ladite source ou ledit drain. 10 Selon encore une variante, le transistor comprend : -un autre contact métallique disposé à l'aplomb de l'autre parmi la source ou le drain, et au moins partiellement à l'aplomb dudit empilement de grille ; -une quatrième couche d'isolant électrique disposée entre ledit autre contact métallique et ladite autre parmi la source ou le drain. 15 L'invention porte sur un procédé de fabrication d'un transistor à effet de champ, comprenant les étapes de : -fournir un ensemble comprenant : -une couche semi-conductrice dans laquelle une source, un drain et un canal sont formés ; 20 -un empilement de grille disposé au-dessus du canal, et comprenant une électrode métallique, une première couche d'isolant électrique disposée entre l'électrode métallique et le canal, et une deuxième couche d'isolant électrique recouvrant l'électrode métallique ; -une troisième couche d'isolant électrique disposée entre ledit contact 25 métallique et ladite source et ledit drain ; -former un contact métallique sur ladite troisième couche d'isolant électrique à l'aplomb de la source ou du drain, et former ledit contact métallique au moins partiellement à l'aplomb dudit empilement de grille. Selon une variante: 30 -ledit empilement de grille fourni comporte au moins un espaceur disposé latéralement par rapport à ladite première couche d'isolant électrique, par rapport à ladite électrode métallique et par rapport à ladite deuxième couche d'isolant électrique; et -ledit contact métallique étant formé au moins partiellement à l'aplomb 35 dudit espaceur. Selon une autre variante, le procédé de fabrication comprend : -une étape préalable de formation de ladite électrode métallique par retrait d'une partie d'un plot métallique disposé latéralement par rapport audit espaceur ; 3033447 5 -une étape préalable de dépôt de la dite deuxième couche d'isolant électrique sur ladite électrode métallique. Selon encore une variante: -ledit ensemble fourni comporte une quatrième couche d'isolant 5 comportant une ouverture traversante ménagée à l'aplomb de l'empilement de grille et à l'aplomb de la source et du drain, des gorges étant ménagées de part et d'autre de l'empilement de grille et délimitées latéralement par ladite quatrième couche d'isolant, le fond desdites gorges étant délimité respectivement par ladite source et par ledit drain ; 10 -le procédé comprend des étapes préalables de : -former ladite troisième couche d'isolant électrique de façon à recouvrir au moins le fond desdites gorges ; -former au moins une première partie dudit contact métallique par apport de métal dans au moins une desdites gorges. 15 Selon encore une autre variante, le procédé comprend en outre les étapes de : -former ladite troisième couche d'isolant électrique de façon à recouvrir ladite quatrième couche isolante et ledit empilement de grille ; -retirer ladite troisième couche d'isolant électrique d'une face supérieure 20 de la quatrième couche isolante et de l'empilement de grille ; puis -former une deuxième partie dudit contact métallique par apport de métal en contact avec ladite première partie dudit contact métallique. Selon une variante: -ledit ensemble fourni comporte une quatrième couche d'isolant 25 comportant des ouvertures traversantes ménagées respectivement à l'aplomb de la source et du drain, des gorges étant ménagées de part et d'autre de l'empilement de grille et délimitées latéralement par ladite quatrième couche d'isolant, le fond desdites gorges étant délimité respectivement par ladite source et par ledit drain ; 30 -le procédé comprend des étapes préalables de : -former ladite troisième couche d'isolant électrique de façon à recouvrir une partie de la quatrième couche d'isolant recouvrant le fond desdites gorges et des parois latérales desdites gorges et recouvrant au moins partiellement l'empilement de grille ; 35 -former ledit contact métallique par apport de métal dans au moins une desdites gorges. Selon encore une variante, le procédé en outre une étape postérieure audit apport de métal incluant le retrait de ladite troisième couche d'isolant électrique d'une face supérieure de la quatrième couche isolante. 3033447 6 D'autres caractéristiques et avantages de l'invention ressortiront clairement de la description qui en est faite ci-après, à titre indicatif et nullement limitatif, en référence aux dessins annexés, dans lesquels : -la figure 1 est une vue en coupe d'un exemple d'un premier mode de 5 réalisation d'un transistor FDSOI selon l'invention ; -les figures 2 à 16 sont des vues en coupe schématiques du transistor de la figure 1 à différentes étapes d'un exemple de procédé de fabrication ; -la figure 17 est une vue en coupe d'un exemple d'un deuxième mode de réalisation d'un transistor FDSOI selon l'invention ; 10 -les figures 18 à 25 sont des vues en coupe schématiques du transistor de la figure 17 à différentes étapes d'un exemple de procédé de fabrication ; -la figure 26 est un diagramme illustrant un exemple de résistivité d'une connexion de type MIS en fonction de son épaisseur. 15 La figure 1 est une vue en coupe d'un exemple de transistor 1 de type FDSOI selon un exemple d'un premier mode de réalisation de l'invention. Le transistor 1 comporte de façon connue en soi un substrat semi-conducteur 100 surmonté par une couche d'isolant enterrée 102. La couche d'isolant enterrée 102 est surmontée par un élément semi20 conducteur 130 à base de silicium. L'élément semi-conducteur 130 est typiquement ménagé dans une couche semi conductrice usuellement désignée par le terme de couche active. Une source 131, un drain 132 et un canal 133 sont ménagés dans l'élément 130. Le canal 133 s'étend entre la source 131 et le drain 132. Pour un transistor 1 de type FDSOI, le canal 133 présente un 25 dopage typiquement inférieur à 5*1 015cm-3, et typiquement de l'ordre de 1015cm3. Le canal 133 présente par exemple une épaisseur comprise entre 3 et 15 nm. Le transistor 1 comporte un empilement de grille disposé au-dessus du canal 133. L'empilement de grille comporte : -un isolant électrique de grille 121 ; 30 -une électrode métallique de grille 122, l'isolant électrique 121 étant disposé entre l'électrode 122 et le canal 133 ; -un isolant électrique 123 de protection de l'électrode de grille 122, cet isolant 123 recouvrant l'électrode de grille 122. Des espaceurs 120 sont avantageusement disposés de part et d'autre 35 latéralement par rapport à l'isolant électrique de grille 121, par rapport à l'électrode de grille 122 et par rapport à l'isolant de protection 123. Des contacts métalliques 141 et 142 sont disposés respectivement à l'aplomb de la source 131 et du drain 132. Les contacts métalliques 141 et 142 40 s'étendent en continu jusqu'à l'aplomb de l'empilement de grille. Dans le mode 3033447 7 de réalisation illustré, les contacts métalliques 141 et 142 sont disposés au moins partiellement à l'aplomb d'espaceurs 120 respectifs. Une couche d'isolant électrique 113 est ici disposée entre le contact métallique 141 et la source 131 d'une part, et entre le contact métallique 142 et 5 drain 132 d'autre part. L'isolant de protection 123 permet d'éviter un court-circuit entre l'électrode de grille 122 et le contact 141 ou le contact 142, et ce malgré que ces contacts 141 et 142 s'étendent à l'aplomb de l'empilement de grille. Ainsi, le fonctionnement du transistor 1 n'est pas altéré par d'éventuelles dispersions de 10 positionnement des contacts 141 et 142 par rapport à l'empilement de grille. Le positionnement des contacts 141 et 142 garantit des distances minimales entre le canal 133 d'une part et la source 131 et le drain 132 d'autre part, ce qui permet de réduire la résistance de conduction et donc la résistance d'accès du transistor 1. 15 Ainsi, même en utilisant une source 131 et un drain 132 non siliciurés (et présentant ainsi une résistivité potentiellement très supérieure à celle d'un drain ou d'une source siliciurés), le gain de résistance de contact obtenu par l'intermédiaire de l'isolant 113 reste significatif. Par ailleurs, la présence de l'isolant 113 permet d'éviter une formation de composés intermétalliques dans la 20 source 131 et le drain 132 par diffusion du métal des contacts 141 et 142. Par ailleurs, on peut noter que les transistors ainsi formés présentent des dispersions relativement réduites concernant la résistance de conduction (contribuant à la résistance d'accès entre leurs contacts et le canal). En effet, quel que soit l'ampleur de la superposition d'un contact sur l'empilement de 25 grille, la distance de conduction à travers la source ou le drain reste identique car elle est définie par la position du bord externe d'un espaceur contre lequel est formé leur contact. En utilisant une source 131 et un drain 132 non siliciurés, le procédé de fabrication du transistor 1 est plus facilement industrialisable, du fait d'une 30 réduction du nombre de matériaux différents à utiliser, qui sont délicats à gérer pour des transistors de dimensions très réduites. Dans le mode de réalisation illustré, la couche d'isolant électrique 113 recouvre au moins partiellement l'empilement de grille. L'isolant électrique 113 35 recouvre ici la partie supérieure des espaceurs 120, sans recouvrir intégralement l'isolant de protection 123. L'isolant électrique 113 peut être adapté à des connexions de type MIIS, en comportant de façon connue en soi deux films isolants (non détaillés dans les figures) en matériaux différents et superposés. 3033447 8 Ce premier mode de réalisation vise à réduire au maximum les capacités parasites au niveau des contacts 141 et 142, en limitant la surface latérale couverte par l'isolant électrique 113. 5 Le transistor 1 comporte optionnellement des tranchées d'isolation 101 disposées de part et d'autre de l'ensemble comprenant la source 131, le drain 132 et l'empilement de grille. Les tranchées d'isolation 101 sont utilisées pour isoler le transistor 1 de circuits environnants. Les tranchées d'isolation 101, fréquemment désignées par l'acronyme STI, traversent ici la couche isolante 10 enterrée 102 et s'étendent jusque dans le substrat 100. Les tranchées d'isolation 101 sont par exemple réalisées en oxyde de silicium. Une couche d'arrêt de gravure 110 recouvre ici les bords de l'élément 130. La couche d'arrêt de gravure 110 s'étend ici sur les tranchées d'isolation 101, et jusqu'à la partie supérieure de l'élément semi-conducteur 130. La 15 couche d'arrêt de gravure 110 présente une composition connue en soi. La couche d'arrêt de gravure 110 peut par exemple être réalisée en SiN. Cette couche 110 peut par exemple présenter une épaisseur comprise entre 5nm et 100nm, typiquement de 20nm. Le transistor 1 comporte ici une couche d'encapsulation 115 recouvrant la couche d'arrêt de gravure 110. Le transistor 1 20 comporte ici en outre une couche d'arrêt de gravure 112 disposée sur l'empilement de grille et la couche d'encapsulation 115. Une couche d'encapsulation 111 est disposée sur la couche d'arrêt de gravure 112. L'isolant électrique 113 est ici en contact avec des faces latérales délimitées dans la couche d'encapsulation 115. L'isolant électrique 113 est ici 25 également en contact avec une bordure latérale de la couche d'arrêt de gravure 110. L'empilement de grille présente par exemple une hauteur comprise entre 10 et 100nm, par exemple de 30nm. 30 L'isolant de grille 121 présente typiquement une épaisseur comprise entre 0,5 et 8nm, de préférence entre 1 et 3nm, par exemple 2nm. L'isolant de grille 121 est par exemple réalisé en oxyde de silicium. L'électrode de grille 122 présente par exemple une superposition d'une couche de polysilicium (par exemple du polysilicium GF choisi dans le groupe 35 comprenant le NiSi, le NiPtSi, le NiCoSi, le TiSi2 et le WSi) et d'une couche métallique pour une intégration de type grille en premier (désigné par le terme gate first en langue anglaise) ou par exemple une couche métallique pour une intégration de type grille en dernier (désigné par le terme gate last en langue anglaise). Le métal de l'électrode 122 peut par exemple être choisi dans le 40 groupe incluant le TiN, le TiAIN ou le TaN. 3033447 9 Avantageusement, l'épaisseur de l'isolant de protection 123 est au moins égale à la moitié de la longueur de grille Lg. L'isolant de protection 123 peut par exemple être choisi dans le groupe comprenant le SiN, le BN, le SiBCN ou le SiBN. 5 Avantageusement, la couche d'encapsulation 115 est réalisée en oxyde de silicium. La couche isolante 113 doit être suffisamment épaisse pour limiter la densité des états d'interface. La couche isolante 113 doit également être suffisamment fine pour ne pas accroître excessivement la résistance à la 10 conduction par effet tunnel. La couche isolante 113 présente avantageusement une épaisseur au moins égale à 0,8nm, de préférence au moins égale à 1 nm. La couche isolante 113 présente avantageusement une épaisseur au plus égale à 3nm, de préférence au plus égale à 2,5nm. 15 Pour une couche isolante 113 formée d'une unique couche homogène, on peut par exemple envisager : -du La203 pour une source 131 et un drain 132 de type n. L'épaisseur de cette couche 113 est par exemple comprise entre 1 et 1,5nm, et par exemple de 1,2nm ; 20 -du TiO2 pour une source 131 et un drain 132 de type p. L'épaisseur de cette couche 113 est par exemple comprise entre 1 et 1,5nm, et par exemple de 1,1nm. Pour une couche isolante 113 formée d'un empilement de couches isolantes, on peut par exemple envisager : 25 -du SiO2 sur un oxyde de lanthane, ou du TiO2 sur du A1203 pour une source 131 et un drain 132 de type n. L'épaisseur de cette couche 113 est par exemple comprise entre 1,5 et 2,5nm, et par exemple de 2nm. On peut par exemple superposer une couche de 1 nm de SiO2 sur une couche d'oxyde de lanthane de 1nm, ou une couche de 1,3nm de TiO2 sur une couche de 0,7 nm 30 de A1203 ; -du SiO2 sur un oxyde d'aluminium pour une source 131 et un drain 132 de type p. L'épaisseur de cette couche 113 est par exemple comprise entre 1,5 et 2,5nm, et par exemple de 2nm. On peut par exemple superposer une couche de 1 nm de SiO2 sur une couche d'oxyde d'aluminium de 1 nm. 35 La couche d'arrêt de gravure 112 peut par exemple être réalisée en SiN. Cette couche 112 peut par exemple présenter une épaisseur comprise entre 5nm et 100nm, typiquement de 20nm. La couche d'encapsulation 111 peut par exemple être réalisée en oxyde de silicium ou dans un dérivé carboné à faible permittivité. La couche 3033447 10 d'encapsulation 111 peut par exemple présenter une épaisseur comprise entre 50nm et 500nm, typiquement de 100nm. Les figures 2 à 16 illustrent différentes étapes d'un exemple de procédé 5 de fabrication d'un transistor 1 selon le premier mode de réalisation de l'invention. Dans une configuration initiale illustrée à la figure 2, on dispose d'un composant précurseur du transistor 1, comprenant : un substrat 100 tel que 10 décrit précédemment, une couche isolante enterrée 102 telle que décrite précédemment, des tranchées d'isolation 101 telles que décrites précédemment, un élément semi-conducteur 130 tel que décrit précédemment, un empilement de grille comportant des espaceurs 120 et un isolant de grille 121 tel que décrit précédemment. 15 Un plot métallique 125 est ménagé sur l'oxyde de grille 121, entre les espaceurs 120. L'extrémité supérieure du plot 125 est affleurante. Une couche d'arrêt de gravure 110 s'étend jusqu'à l'extrémité supérieure des espaceurs 120. La couche d'arrêt de gravure est recouverte par une couche d'encapsulation 115. 20 Dans la configuration de la figure 3, on a effectué un retrait sélectif partiel d'une partie supérieure du plot métallique 125, pour former l'électrode de grille 122. On peut par exemple envisager de retirer entre 20 et 80% de la hauteur 25 initiale du plot métallique 125, par exemple 50% de cette hauteur initiale. Le retrait sélectif peut être effectué par une étape de gravure partielle humide (par exemple avec du TMAH pour du PolySilicium) ou une étape de gravure partielle sèche (par exemple par plasma). Une telle gravure est sélective par rapport au matériau des espaceurs 120 ou de la couche 30 d'encapsulation 115 par exemple. Optionnellement et dans le cas particulier d'un plot 125 incluant une couche de polysilicium GF, l'électrode de grille 122 peut être soumise à une étape de siliciuration, afin de former par exemple un siliciure choisi dans le groupe comprenant le NiSi, le NiPtSi, le NiCoSi, le TiSi2 et le WSi. 35 Dans la configuration de la figure 4, on a formé une couche 103 d'isolant. La couche 103 vient notamment remplir le volume retiré du plot 125 durant l'étape de retrait sélectif. La couche 103 peut être formée par différents procédés tels que le PECVD, le LPCVD ou l'ALD. Pour garantir le comblement 3033447 11 du volume de plot 125 retiré, la couche 103 est déposée de façon à recouvrir également la couche d'encapsulation 115. Dans la configuration de la figure 5, on a procédé au retrait de l'excès de 5 la couche 103 jusqu'à découvrir la couche d'encapsulation 115. Ce retrait est typiquement réalisé par un polissage mécano chimique (désigné par l'acronyme CMP dans la littérature). Un tel polissage peut avantageusement être mis en oeuvre avec une sélectivité par rapport aux matériaux autres que celui de la couche 103. A l'issue du retrait, la couche 103 n'est conservée que dans 10 l'empilement de grille, un isolant de protection 123 étant alors formé. Dans la configuration de la figure 6, on a formé un masque 104 sur la couche d'encapsulation 115, par photolithographie d'une résine par exemple. Le masque 104 est ouvert pour découvrir l'empilement de grille et des zones de la 15 couche d'encapsulation 115 à l'aplomb de la source 131 et du drain 132. L'ouverture ménagée par photolithographie dans le masque 104 présente ainsi une dimension relativement importante par rapport à l'échelle du transistor 1 à former. Dans la configuration de la figure 7, on a retiré la couche d'encapsulation 20 115 et la couche d'arrêt de gravure 110 à l'aplomb de la source 131, du drain 132 et de l'empilement de grille. Ce retrait est ici effectué selon le motif défini par l'ouverture du masque 104. Le retrait inclut avantageusement : -une première étape de gravure, par gravure sélective de la couche d'encapsulation par rapport aux autres matériaux (en particulier les matériaux 25 des espaceurs 120 et de l'isolant de protection 123). Cette gravure est par exemple de type anisotrope, et ses propriétés sont connues en soi de l'homme du métier. Cette gravure est interrompue après avoir retiré la couche d'encapsulation 115 à l'aplomb de la couche d'arrêt de gravure 110 ; -une deuxième étape de gravure, par gravure sélective de la couche 30 d'arrêt de gravure 110 par rapport aux autres matériaux. Cette gravure est par exemple de type anisotrope, et ses propriétés sont connues en soi de l'homme du métier. Cette gravure est interrompue après avoir retiré la couche d'arrêt de gravure 110 de la source 131, du drain 132 et des espaceurs 120. Des gorges sont ainsi formées à l'aplomb de la source 131 et du drain 132, entre la couche 35 d'encapsulation 115 et les espaceurs 120. Lesdites gorges ont une profondeur typique de 20nm. Dans la configuration de la figure 8, on a retiré le masque 104 par un procédé connu en soi. Le retrait du masque 104 découvre la face supérieure de la couche d'encapsulation 115. 40 3033447 12 Dans la configuration de la figure 9, on a formé l'isolant électrique 113 pleine plaque. L'isolant électrique 113 recouvre ainsi l'empilement de grille, la source 131, le drain 132 et les parois latérales et supérieures de la couche d'encapsulation 115. L'isolant électrique 113 peut être obtenu soit par formation 5 d'une couche isolante simple, soit par formation d'une superposition de couches isolantes. Les paramètres de formation des matériaux de l'isolant 113 cités précédemment sont connus en soi de l'homme du métier. Dans la configuration de la figure 10, une couche métallique 105 est 10 formée pleine plaque pour recouvrir l'isolant 113 et remplir les gorges ménagées à l'aplomb de la source 131 et du drain 132. La couche métallique 105 peut inclure une couche, ou plusieurs couches de métaux différents superposées. Le ou les métaux de ces couches peuvent par exemple être choisis dans le groupe comprenant le TiN, le TaN, le TiAIN, le 15 Wou le Cu. Dans la configuration de la figure 11, on a procédé au retrait de l'excès de la couche 105 et procédé au retrait d'une partie de la couche isolante 113, jusqu'à découvrir la face supérieure de la couche d'encapsulation 115 et jusqu'à 20 découvrir l'isolant de protection 123 (de façon à éviter un court-circuit entre la source 131 et le drain 132 au-dessus de l'empilement de grille). Ce retrait est typiquement réalisé par un polissage mécano chimique (désigné par l'acronyme CMP dans la littérature). On conserve également une épaisseur de l'isolant de protection 123 suffisante pour garantir une absence de court-circuit entre 25 l'électrode de grille 122 et les contacts de grille et de drain. A l'issue du retrait, la couche 105 n'est conservée que dans les gorges délimitées par la couche isolante 113. Une partie inférieure des contacts de grille et de drain est ainsi formée. 30 Dans la configuration de la figure 12, on a procédé à la formation : -d'une couche d'arrêt de gravure 112 pleine plaque ; et -d'une couche d'encapsulation 111 pleine plaque sur la couche d'arrêt de gravure 112. 35 Dans la configuration de la figure 13, on a formé un masque 106 sur la couche d'encapsulation 111, par photolithographie d'une résine par exemple. Le masque 106 est ouvert pour découvrir la couche d'encapsulation 111 à l'aplomb de la source 131 et du drain 132. Les ouvertures sont plus larges que la source et le drain, de façon à faciliter leur positionnement à l'aplomb de la source et du 40 drain même avec des tolérances de photolithographie réduites. Les dispersions 3033447 13 de positionnement des ouvertures du masque 106 par rapport à la source 131 et au drain 132 peuvent être relativement élevées (par exemple de l'ordre de 0,5*Lg) sans altérer le fonctionnement du transistor 1, du fait de la possibilité de pouvoir déposer ensuite du métal d'un contact jusque sur l'isolant de protection 5 123, sans risquer de générer un court-circuit. Dans la configuration de la figure 14, on a retiré la couche d'encapsulation 111 et la couche d'arrêt de gravure 112 à l'aplomb de la source 131 et du drain 132. Ce retrait est ici effectué selon le motif défini par les ouvertures du masque 106. Du fait des ouvertures du masque 106 plus larges 10 que la source 131 et que le drain 132, le retrait découvre ici notamment une partie de la surface supérieure de la couche d'encapsulation 115 et/ou une partie de l'isolant de protection 123. Le retrait inclut avantageusement : -une première étape de gravure, par gravure sélective de la couche 15 d'encapsulation 111 par rapport aux autres matériaux (en particulier le matériau de la couche d'arrêt de gravure 112. Cette gravure est par exemple de type anisotrope, et ses propriétés sont connues en soi de l'homme du métier. Cette gravure est interrompue après avoir retiré la couche d'encapsulation 111 à l'aplomb de la couche d'arrêt de gravure 112 ; 20 -une deuxième étape de gravure, par gravure sélective de la couche d'arrêt de gravure 112 par rapport aux autres matériaux. Cette gravure est par exemple de type anisotrope, et ses propriétés sont connues en soi de l'homme du métier. Cette gravure est interrompue après avoir retiré la couche d'arrêt de gravure 112 de la source 131, du drain 132, des espaceurs 120 et d'une partie 25 de la surface supérieure de la couche d'encapsulation 115. Des gorges sont ainsi formées à l'aplomb de la source 131 et du drain 132, et à l'aplomb d'une partie de la couche d'encapsulation 115, des espaceurs 120 et éventuellement d'une partie de l'isolant de protection 123. Dans la configuration de la figure 15, on a retiré le masque 106 par un 30 procédé connu en soi. Le retrait du masque 106 découvre la face supérieure de la couche d'encapsulation 111. Dans la configuration de la figure 16, une couche métallique 107 est formée pleine plaque pour recouvrir les différentes zones et remplir les gorges 35 ménagées à l'aplomb de la source 131 et du drain 132 au-dessus du métal déjà présent. La couche métallique 107 formée est en contact avec la partie inférieure des contacts (formée durant les étapes précédentes) et permet une conduction électrique avec ces contacts. La couche métallique 107 peut inclure une couche, ou plusieurs couches 40 de métaux différents superposées. Le ou les métaux de ces couches peuvent 3033447 14 par exemple être choisis dans le groupe comprenant le TiN, le TaN, le TiAIN, le W ou le Cu. Dans la variante illustrée à la figure 16, le matériau de la couche métallique 107 est différent du métal déjà présent. 5 Par une étape de retrait de l'excès de la couche métallique 107 jusqu'à découvrir la face supérieure de la couche d'encapsulation 111, on obtient la structure illustrée à la figure 1. Ce retrait est typiquement réalisé par un polissage mécano chimique (désigné par l'acronyme CMP dans la littérature). Les contacts 141 et 142 sont ainsi formés. 10 Les contacts 141 et 142 obtenus à l'issue de cette étape de retrait peuvent typiquement présenter une épaisseur comprise entre 20 et 500nm, par exemple de 100nm. Des étapes d'interconnexion connues en soi peuvent ensuite être mises en oeuvre pour raccorder les contacts 141 et 142 du transistor 1 à d'autres 15 circuits. La figure 17 est une vue en coupe d'un exemple de transistor 1 de type FDSOI selon un exemple d'un deuxième mode de réalisation de l'invention. Le transistor 1 comporte de façon connue en soi un substrat semi-conducteur 100 20 surmonté par une couche d'isolant enterrée 102. La couche d'isolant enterrée 102 est surmontée par un élément semiconducteur 130 à base de silicium présentant ici la même structure que dans le premier mode de réalisation. Une source 131, un drain 132 et un canal 133 sont ainsi ménagés dans l'élément 130. Le transistor 1 comporte un empilement de 25 grille disposé au-dessus du canal 133 et présentant ici la même structure que dans le premier mode de réalisation. L'empilement de grille comporte donc ici un isolant électrique de grille 121, une électrode de grille de grille 122, et un isolant électrique 123 de protection de l'électrode de grille 122. Des espaceurs 120 sont avantageusement disposés de part et d'autre latéralement par rapport 30 à l'isolant électrique de grille 121, par rapport à l'électrode de grille 122 et par rapport à l'isolant de protection 123. Des contacts métalliques 141 et 142 sont disposés respectivement à l'aplomb de la source 131 et du drain 132. Les contacts métalliques 141 et 142 s'étendent en continu jusqu'à l'aplomb de l'empilement de grille. Dans le mode 35 de réalisation illustré, les contacts métalliques 141 et 142 sont disposés au moins partiellement à l'aplomb d'espaceurs 120 respectifs. Une couche d'isolant électrique 113 est ici disposée entre le contact métallique 141 et la source 131 d'une part, et entre le contact métallique 142 et drain 132 d'autre part. 3033447 15 Comme dans le premier mode de réalisation, l'isolant de protection 123 permet d'éviter un court-circuit entre l'électrode de grille 122 et le contact 141 ou le contact 142, et ce malgré que ces contacts 141 et 142 s'étendent à l'aplomb de l'empilement de grille. Ainsi, le fonctionnement du transistor 1 n'est pas non 5 plus altéré par d'éventuelles dispersions de positionnement des contacts 141 et 142 par rapport à l'empilement de grille. Le positionnement des contacts 141 et 142 garantit des distances minimales entre le canal 133 d'une part et la source 131 et le drain 132 d'autre part, ce qui permet de réduire la résistance de conduction du transistor 1. 10 Comme pour le premier mode de réalisation, la source 131 et le drain 132 sont avantageusement non siliciurés (pour faciliter l'industrialisation du transistor 1), le gain de résistance de contact obtenu par l'intermédiaire de l'isolant 113 restant significatif du fait de la mise en oeuvre de l'invention. La présence de l'isolant 113 permet également d'éviter une formation de composés 15 intermétalliques dans la source 131 et le drain 132 par diffusion du métal des contacts 141 et 142. Par ailleurs, les transistors ainsi formés présentent des dispersions relativement réduites de leur résistance d'accès. Dans la mise en oeuvre du mode de réalisation illustré, la couche d'isolant 20 électrique 113 recouvre au moins partiellement l'empilement de grille. L'isolant électrique 113 recouvre ici la partie supérieure des espaceurs 120, sans recouvrir intégralement l'isolant de protection 123. L'isolant électrique 113 peut être adapté à des connexions de type MIIS, en comportant de façon connue en soi deux films isolants (non détaillés dans 25 les figures) en matériaux différents et superposés. Ce deuxième mode de réalisation vise à simplifier le processus de fabrication du transistor 1 en limitant notamment au maximum le nombre d'étapes mises en oeuvre, en particulier des étapes de photolithographie et/ou 30 de dépôt. Le transistor 1 comporte optionnellement des tranchées d'isolation 101 présentant la même structure que dans le premier mode de réalisation. Une couche d'arrêt de gravure 110 recouvre ici les bords de l'élément 130. La couche d'arrêt de gravure 110 s'étend ici sur les tranchées d'isolation 35 101, et jusqu'à la partie supérieure de l'élément semi-conducteur 130. La couche d'arrêt de gravure 110 présente une composition connue en soi. Le transistor 1 comporte ici une couche d'encapsulation 115 recouvrant la couche d'arrêt de gravure 110. L'isolant électrique 113 est ici en contact avec des faces latérales 40 délimitées dans la couche d'encapsulation 115. L'isolant électrique 113 est ici 3033447 16 également en contact avec une bordure latérale de la couche d'arrêt de gravure 110. Les figures 18 à 25 illustrent différentes étapes d'un exemple de procédé 5 de fabrication d'un transistor 1 selon le deuxième mode de réalisation de l'invention. Les étapes illustrées en référence aux figures 18 à 21 peuvent être identiques à celles décrites pour le premier mode de réalisation. Dans une configuration initiale illustrée à la figure 18, on dispose d'un 10 composant précurseur du transistor 1, comprenant : un substrat 100 tel que décrit précédemment, une couche isolante enterrée 102 telle que décrite précédemment, des tranchées d'isolation 101 telles que décrites précédemment, un élément semi-conducteur 130 tel que décrit précédemment, un empilement de grille comportant des espaceurs 120 et un isolant de grille 15 121 tel que décrit précédemment. Un plot métallique 125 est ménagé sur l'oxyde de grille 121, entre les espaceurs 120. L'extrémité supérieure du plot 125 est affleurante. Une couche d'arrêt de gravure 110 s'étend jusqu'à l'extrémité supérieure des espaceurs 120. La couche d'arrêt de gravure est recouverte par une couche d'encapsulation 20 115. Dans la configuration de la figure 19, on a effectué un retrait sélectif partiel de la partie supérieure du plot métallique 125, pour former l'électrode de grille 122. 25 Dans la configuration de la figure 20, on a formé une couche 103 d'isolant. La couche 103 vient notamment remplir le volume retiré du plot 125 durant l'étape de retrait sélectif. Pour garantir le comblement du volume de plot 125 retiré, la couche 103 est déposée de façon à recouvrir également la couche d'encapsulation 115. 30 Dans la configuration de la figure 21, on a procédé au retrait de l'excès de la couche 103 jusqu'à découvrir la couche d'encapsulation 115. A l'issue du retrait, la couche 103 n'est conservée que dans l'empilement de grille, un isolant de protection 123 étant alors formé. 35 Dans la configuration de la figure 22, on a procédé à la formation d'une couche d'encapsulation sur l'empilement de grille et sur la couche d'encapsulation 115 déjà présente. Dans un souci de simplification, une unique couche d'encapsulation 115 est illustrée. 3033447 17 Dans la configuration de la figure 23, on a formé un masque 104 sur la couche d'encapsulation 115, par photolithographie d'une résine par exemple. Le masque 104 est ouvert pour découvrir des zones de la couche d'encapsulation 115 à l'aplomb de la source 131 et du drain 132. Le masque 104 recouvre ici la 5 majeure partie de l'empilement de grille. Dans la configuration de la figure 24, on a retiré la couche d'encapsulation 115 et la couche d'arrêt de gravure 110 à l'aplomb de la source 131 et du drain 132. Ce retrait est ici effectué selon le motif défini par l'ouverture 10 du masque 104. Le retrait inclut avantageusement : -une première étape de gravure, par gravure sélective de la couche d'encapsulation 115 par rapport aux autres matériaux (en particulier les matériaux des espaceurs 120 et de l'isolant de protection 123). Cette gravure est par exemple de type anisotrope, et ses propriétés sont connues en soi de 15 l'homme du métier. Cette gravure est interrompue après avoir retiré la couche d'encapsulation 115 à l'aplomb de la couche d'arrêt de gravure 110 ; -une deuxième étape de gravure, par gravure sélective de la couche d'arrêt de gravure 110 par rapport aux autres matériaux. Cette gravure est par exemple de type anisotrope, et ses propriétés sont connues en soi de l'homme 20 du métier. Cette gravure est interrompue après avoir retiré la couche d'arrêt de gravure 110 de la source 131, du drain 132 et des espaceurs 120. Des gorges sont ainsi formées à l'aplomb de la source 131 et du drain 132, entre la couche d'encapsulation 115 et les espaceurs 120. Dans la configuration de la figure 24, on a également retiré le masque 25 104 par un procédé connu en soi. Le retrait du masque 104 découvre la face supérieure de la couche d'encapsulation 115. Dans la configuration de la figure 24, on a également formé l'isolant électrique 113 pleine plaque. L'isolant électrique 113 recouvre ainsi l'empilement de grille, la source 131, le drain 132 et les parois latérales et 30 supérieures de la couche d'encapsulation 115. L'isolant électrique 113 recouvre notamment toute la surface des gorges formées à l'aplomb de la source 131 et du drain 132. L'isolant électrique 113 peut être obtenu soit par formation d'une couche isolante simple, soit par formation d'une superposition de couches isolantes. Les 35 paramètres de formation des matériaux de l'isolant 113 cités précédemment sont connus en soi de l'homme du métier. Dans la configuration de la figure 25, une couche métallique 105 est formée pleine plaque pour recouvrir l'isolant 113 et remplir les gorges ménagées 40 à l'aplomb de la source 131 et du drain 132. 3033447 18 La couche métallique 105 peut inclure une couche, ou plusieurs couches de métaux différents superposées. Le ou les métaux de ces couches peuvent par exemple être choisis dans le groupe comprenant le TiN, le TaN, le TiAIN, le W, le Co ou le Cu. 5 Ensuite, une étape de retrait de l'excès de la couche 105 et de retrait d'une partie de la couche isolante 113 est mise en oeuvre, jusqu'à découvrir la face supérieure de la couche d'encapsulation 115. Ce retrait est typiquement réalisé par un polissage mécano chimique (désigné par l'acronyme CMP dans la 10 littérature). A l'issue du retrait, la couche 105 n'est conservée que dans les tranchées délimitées par la couche isolante 113. Les contacts 141 et 142 sont ainsi formés. Les contacts 141 et 142 obtenus à l'issue de cette étape de retrait peuvent typiquement présenter une épaisseur comprise entre 20 et 500nm, par exemple de 100nm. 15 La couche isolante 113 et l'isolant de protection 123 garantissent une absence de court-circuit entre l'électrode de grille 122 et les contacts 141 et 142. Des étapes d'interconnexion connues en soi peuvent ensuite être mises en oeuvre pour raccorder les contacts 141 et 142 du transistor 1 à d'autres 20 circuits. Dans les modes de réalisation illustrés, l'élément semi-conducteur 130 est avantageusement à base de silicium. Un élément semi-conducteur à base de silicium désignera au sens de l'invention un élément semi-conducteur dans 25 laquelle la concentration en silicium est au moins égale à 50 %. Dans les modes de réalisation illustrés, l'invention est mise en oeuvre à la fois pour la source et pour le drain. On peut également envisager de mettre en oeuvre l'invention avec seulement un contact métallique disposé à l'aplomb de l'empilement de grille, seule la source ou le drain disposant alors d'une 30 réduction de la résistance d'accès. Dans les modes de réalisation illustrés, la couche d'isolant enterrée est formée sur le substrat. L'invention s'applique également à d'autres structures à contrôle de tension de seuil par grille arrière ou par plan de masse. Dans de telles structures par contrôle à grille arrière : 35 -la couche isolante enterrée est du type UTBOX, avec une épaisseur typiquement comprise entre 5 et 50 nm ; -la grille arrière est positionnée entre le substrat et la couche isolante enterrée et présente un dopage très supérieur à celui du substrat ; -la grille arrière peut être polarisée à un potentiel différent de celui du 40 substrat. 3033447 19 L'invention a été illustrée en référence à un exemple de transistor de type FDSOI. L'invention peut bien entendu s'appliquer à toute autre structure de transistor de type FDSOI. Bien que l'exemple illustré porte sur un transistor de 5 type FDSOI, l'invention peut également s'appliquer à tout autre type de transistor, par exemple un transistor de type PDSOI. Plus généralement, l'invention s'applique à tout type de transistor à effet de champ présentant un empilement de grille, une source, un drain et des 10 espaceurs. Sont donc concernés les architectures DGFET (Double Grille), TGFET (Triple Grille) et GAAFET (Grille Enrobante) sur substrat massif ou présentant un oxyde enterré. L'invention s'applique de plus à tout type de semiconducteur par exemple 15 Si, Ge, SixGey ainsi qu'aux III-V (InGaAs, InP, GaAs). REVENDICATIONS1. Transistor à effet de champ, caractérisé en ce qu'il comprend : -une source (131), un drain (132) et un canal (133) formés dans une couche semi-conductrice (130) ; -un empilement de grille disposé au-dessus du canal (133), comprenant une électrode métallique (122), une première couche d'isolant électrique (121) disposée entre l'électrode métallique et le canal (133), et une deuxième couche d'isolant électrique (123) recouvrant l'électrode métallique ; -un contact métallique (141) disposé à l'aplomb de la source ou du drain et au moins partiellement à l'aplomb dudit empilement de grille ; -une troisième couche d'isolant électrique (113) disposée entre ledit contact métallique et ladite source (131) ou ledit drain (132). 2. Transistor (1) selon la revendication 1, dans lequel ledit empilement de grille comporte au moins un espaceur (120) disposé latéralement par rapport à ladite première couche d'isolant électrique (121), par rapport à ladite électrode métallique (122) et par rapport à ladite deuxième couche d'isolant électrique (123), ledit contact métallique (141) étant disposé au moins partiellement à l'aplomb dudit espaceur (120). 3. Transistor (1) selon la revendication 1, dans lequel ladite troisième couche d'isolant électrique (113) recouvre au moins partiellement ledit empilement de grille. 4. Transistor (1) selon la revendication 3, dans lequel ladite troisième couche d'isolant électrique (113) recouvre au moins partiellement ladite deuxième couche d'isolant électrique (123). 5. Transistor (1) selon l'une quelconque des revendications précédentes, dans lequel ladite troisième couche d'isolant électrique (113) comporte deux films en matériaux différents et superposés. 6. Transistor (1) selon l'une quelconque des revendications précédentes, dans lequel ladite source (131) et ledit drain (132) sont ménagés dans du semi- conducteur non allié à un métal. 7. Transistor (1) selon l'une quelconque des revendications précédentes, dans lequel ladite troisième couche d'isolant électrique (113) présente une épaisseur comprise entre 0.5 et 8 nm au niveau de son contact avec ladite source ou ledit drain. 3033447 21 8. Transistor (1) selon l'une quelconque des revendications précédentes, comprenant : -un autre contact métallique (142) disposé à l'aplomb de l'autre parmi la source ou le drain, et au moins partiellement à l'aplomb dudit empilement de 5 grille ; -une quatrième couche d'isolant électrique (113) disposée entre ledit autre contact métallique et ladite autre parmi la source ou le drain (132). 9. Procédé de fabrication d'un transistor à effet de champ(1), comprenant les 10 étapes de : -fournir un ensemble comprenant : -une couche semi-conductrice (130) dans laquelle une source (131), un drain (132) et un canal (133) sont formés ; -un empilement de grille disposé au-dessus du canal, et comprenant une 15 électrode métallique (122), une première couche d'isolant électrique (121) disposée entre l'électrode métallique et le canal (133), et une deuxième couche d'isolant électrique (123) recouvrant l'électrode métallique ; -une troisième couche d'isolant électrique (113) disposée entre ledit contact métallique et ladite source et ledit drain ; 20 -former un contact métallique (141, 142) sur ladite troisième couche d'isolant électrique (113) à l'aplomb de la source ou du drain, et former ledit contact métallique au moins partiellement à l'aplomb dudit empilement de grille. 10. Procédé de fabrication selon la revendication 9, dans lequel : 25 -ledit empilement de grille fourni comporte au moins un espaceur (120) disposé latéralement par rapport à ladite première couche d'isolant électrique (121), par rapport à ladite électrode métallique (122) et par rapport à ladite deuxième couche d'isolant électrique (123) ; et -ledit contact métallique (141) étant formé au moins partiellement à l'aplomb 30 dudit espaceur (120). 11. Procédé de fabrication selon la revendication 9, comprenant : -une étape préalable de formation de ladite électrode métallique (122) par retrait d'une partie d'un plot métallique (125) disposé latéralement par rapport 35 audit espaceur ; -une étape préalable de dépôt de la dite deuxième couche d'isolant électrique (123) sur ladite électrode métallique (122). 12. Procédé de fabrication selon l'une quelconque des revendications 9 à 11, 40 dans lequel : -ledit ensemble fourni comporte une quatrième couche d'isolant (115) comportant une ouverture traversante ménagée à l'aplomb de l'empilement 3033447 22 de grille et à l'aplomb de la source et du drain, des gorges étant ménagées de part et d'autre de l'empilement de grille et délimitées latéralement par ladite quatrième couche d'isolant (115), le fond desdites gorges étant délimité respectivement par ladite source et par ledit drain ; 5 -le procédé comprend des étapes préalables de : -former ladite troisième couche d'isolant électrique (113) de façon à recouvrir au moins le fond desdites gorges ; -former au moins une première partie dudit contact métallique par apport de métal dans au moins une desdites gorges. 10 13. Procédé de fabrication selon la revendication 12, comprenant en outre les étapes de : -former ladite troisième couche d'isolant électrique (113) de façon à recouvrir ladite quatrième couche isolante (115) et ledit empilement de grille ; 15 -retirer ladite troisième couche d'isolant électrique d'une face supérieure de la quatrième couche isolante et de l'empilement de grille ; puis -former une deuxième partie dudit contact métallique par apport de métal en contact avec ladite première partie dudit contact métallique. 20 14. Procédé de fabrication selon l'une quelconque des revendications 9 à 12, dans lequel : -ledit ensemble fourni comporte une quatrième couche d'isolant (115) comportant des ouvertures traversantes ménagées respectivement à l'aplomb de la source et du drain, des gorges étant ménagées de part et 25 d'autre de l'empilement de grille et délimitées latéralement par ladite quatrième couche d'isolant, le fond desdites gorges étant délimité respectivement par ladite source et par ledit drain ; -le procédé comprend des étapes préalables de : -former ladite troisième couche d'isolant électrique de façon à recouvrir 30 une partie de la quatrième couche d'isolant recouvrant le fond desdites gorges et des parois latérales desdites gorges et recouvrant au moins partiellement l'empilement de grille ; -former ledit contact métallique par apport de métal dans au moins une desdites gorges. 35 15. Procédé de fabrication selon la revendication 14, comprenant en outre une étape postérieure audit apport de métal incluant le retrait de ladite troisième couche d'isolant électrique d'une face supérieure de la quatrième couche isolante. 40